(57)【特許請求の範囲】
【請求項１】
不織布から形成されたスピーカー用エッジであって、該不織布が、該不織布の両表面部分に配された表面層と、該表面層の間に配された中間層とを有し、該表面層が超極細モノフィラメントから構成され、該中間層が該モノフィラメントと同一素材のマルチフィラメントから構成されている、スピーカー用エッジであって、
該モノフィラメントおよびマルチフィラメントがアクリル系繊維であり、
該不織布にポリウレタン樹脂またはポリエステル樹脂が含浸されている、スピーカー用エッジ。
【請求項２】
前記不織布の通気度が１３〜２８cc/cm2/secである、請求項１に記載のスピーカー用エッジ。
【請求項３】
前記モノフィラメントの外径が０．６〜１．４μｍであり、前記マルチフィラメントの外径が４０〜８０μｍである、請求項１または２に記載のスピーカー用エッジ。
【請求項４】
前記ポリウレタン樹脂またはポリエステル樹脂が、前記不織布１００重量部に対して５〜３０重量部の割合で含浸されている、請求項１〜３のいずれかに記載のスピーカー用エッジ。
【請求項５】
前記不織布に撥水剤がさらに含浸されている、請求項１〜４のいずれかに記載のスピーカー用エッジ。
【請求項６】
前記撥水剤が、フッ素系樹脂またはシリコーン系樹脂である、請求項５に記載のスピーカー用エッジ。
【請求項７】
前記撥水剤が、前記不織布１００重量部に対して１〜１０重量部の割合で含浸されている、請求項５または６に記載のスピーカー用エッジ。
【請求項８】
前記不織布が、前記表面層の外側にコーティング層をさらに有する、請求項１〜７のいずれかに記載のスピーカー用エッジ。
【請求項９】
前記コーティング層が、合成ゴムラテックスまたは合成樹脂エマルジョンから形成されている、請求項８に記載のスピーカー用エッジ。
【請求項１０】
前記合成ゴムラテックスが、スチレン−ブタジエンゴム、アクリロニトリル−ブタジエンゴムおよびメタクリル酸メチル−ブタジエンゴムから選択される少なくとも１つを含有する、請求項９に記載のスピーカー用エッジ。
【請求項１１】
前記合成樹脂エマルジョンが、アクリル系樹脂、ポリウレタン系樹脂、ポリエステル樹脂およびポリアミド系樹脂から選択される少なくとも１つを含有する、請求項９に記載のスピーカー用エッジ。
【請求項１２】
アクリル系繊維のマルチフィラメントからなる不織布を分割処理し、該不織布の両表面部分に分割されたモノフィラメントで構成された表面層と、該不織布の中央部分に分割されずに残ったマルチフィラメントから構成された中間層とを同時に形成する工程と、
該不織布にポリウレタン樹脂またはポリエステル樹脂を含浸させる工程とを含む、スピーカー用エッジの製造方法。
【請求項１３】
前記不織布の少なくとも一方の表面にコーティング層を形成する工程と、
該コーティング層が形成された不織布を所定の形状に切断する工程と、
該切断された不織布を振動板の所定の位置に重ね合わせて熱プレスを行うことにより、エッジを成形すると同時に該エッジを該振動板に貼り付ける工程とをさらに含む、請求項１２に記載のスピーカー用エッジの製造方法。
【発明の詳細な説明】
【０００１】
【発明の属する技術分野】
本発明は、スピーカー用エッジおよびその製造方法に関する。より詳細には、本発明は、優れた内部損失、耐候性、防水性および湿度に対する寸法安定性を有し、軽量であり、かつ、振動板から剥がれにくいスピーカー用エッジおよびその製造方法に関する。
【０００２】
【従来の技術】
現在、種々のスピーカー用部材について、用途に応じて種々の材料が用いられている。例えば、エッジを形成する材料としては、不織布、コーティング布、発泡ウレタン、エラストマーおよびゴムが挙げられる。不織布が広く用いられており、特に、スパンボンド法により構成されたポリウレタン不織布にポリウレタン系エラストマーフィルムをラミネートしたもの、または超極細繊維（例えば、ポリエステル系繊維、ポリアミド系繊維）からなる不織布が広く用いられている。
【０００３】
しかし、上記のエッジ形成材料は、それぞれ問題を有している。
ポリウレタン不織布はポリウレタン系エラストマーフィルムをラミネートしているので重量が増大し、その結果、得られるスピーカーの中高域における音響特性が不十分であるという欠点を有する。さらに、ポリウレタン自体の特性に起因して、耐候性がきわめて劣悪である。
【０００４】
超極細繊維からなる不織布は、その構造に起因して内部摩擦が十分に生じず、その結果、得られるスピーカーに歪み感が発生しやすくなる。また、超極細繊維からなる不織布を用いる場合には、樹脂を含浸する際に溶媒としてジメチルホルムアミド（DMF）を用いるので、非常にコストがかかる。さらに、このような超極細繊維には防水加工が施されていないので、防水性が要求される用途（例えば、車載向けドアマウント用スピーカー）には適用され得ない。加えて、当該超極細繊維がポリエステル系繊維である場合には、重量が大きくなるので、中高域における音響特性が不十分である。当該超極細繊維がポリアミド系繊維である場合には、吸湿性が非常に大きいので、湿度に対する寸法安定性が不十分である。
【０００５】
コーティング布は、基材織布表面に合成ゴムラテックスや合成樹脂エマルジョンをコーティングしてなる。このようなコーティング布は、賦形するために基材織布に熱硬化性樹脂を含浸させなければならないので、コーティングを施したとしても不十分な内部損失しか得られない。
【０００６】
さらに、従来のエッジの製造方法は、エッジを成形する工程と；エッジを切断する工程と；振動板の外周部に接着剤を塗布する工程と；接着剤を乾燥させる工程と；エッジと振動板とを貼り付ける工程とを要する。その結果、接着剤を塗布する際に塗布ムラが生じた場合には、エッジ剥がれの原因となる。
【０００７】
【発明が解決しようとする課題】
本発明は、上記従来の課題を解決するためになされたものであり、その目的とするところは、優れた内部損失、耐候性、防水性および湿度に対する寸法安定性を有し、軽量であり、かつ、振動板から剥がれにくいスピーカー用エッジおよびその簡便な製造方法を提供することにある。
【０００８】
【課題を解決するための手段】
本発明者らは、スピーカー用部材を形成する材料およびその製造方法について鋭意検討した結果、同一材料の繊維から形成された層構造を有する不織布を用いることにより、優れた内部損失、耐候性、防水性および湿度に対する寸法安定性を有し、軽量であり、かつ、振動板から剥がれにくいスピーカー用エッジが得られることを見出し、本発明を完成するに至った。
【０００９】
本発明のスピーカー用エッジは、不織布から形成される。該不織布は、該不織布の両表面部分に配された表面層と、該表面層の間に配された中間層とを有し、該表面層は超極細モノフィラメントから構成され、該中間層は該モノフィラメントと同一素材のマルチフィラメントから構成されている。
好ましい実施態様においては、上記不織布の通気度は１３〜２８cc/cm2/secである。
好ましい実施態様においては、上記モノフィラメントおよびマルチフィラメントはアクリル系繊維である。
好ましい実施態様においては、上記モノフィラメントの外径は０．６〜１．４μｍであり、上記マルチフィラメントの外径は４０〜８０μｍである。
好ましい実施態様においては、上記不織布に熱可塑性樹脂が含浸されている。好ましい実施態様においては、上記熱可塑性樹脂は、ポリウレタン樹脂またはポリエステル樹脂である。
好ましい実施態様においては、上記熱可塑性樹脂は、上記不織布１００重量部に対して５〜３０重量部の割合で含浸されている。
好ましい実施態様においては、上記不織布に撥水剤がさらに含浸されている。好ましい実施態様においては、上記撥水剤は、フッ素系樹脂またはシリコーン系樹脂である。
好ましい実施態様においては、上記撥水剤は、上記不織布１００重量部に対して１〜１０重量部の割合で含浸されている。
好ましい実施態様においては、上記不織布は、上記表面層の外側にコーティング層をさらに有する。
好ましい実施態様においては、上記コーティング層は、合成ゴムラテックスまたは合成樹脂エマルジョンから形成されている。
好ましい実施態様においては、上記合成ゴムラテックスは、スチレン−ブタジエンゴム、アクリロニトリル−ブタジエンゴムおよびメタクリル酸メチル−ブタジエンゴムから選択される少なくとも１つを含有する。
好ましい実施態様においては、上記合成樹脂エマルジョンは、アクリル系樹脂、ポリウレタン系樹脂、ポリエステル樹脂およびポリアミド系樹脂から選択される少なくとも１つを含有する。
本発明の別の局面によれば、スピーカー用エッジの製造方法が提供される。この方法は、不織布の少なくとも一方の表面にコーティング層を形成する工程と；該コーティング層が形成された不織布を所定の形状に切断する工程と；該切断された不織布を振動板の所定の位置に重ね合わせて熱プレスを行うことにより、エッジを成形すると同時に該エッジを該振動板に貼り付ける工程とを含む。
【００１０】
【発明の実施の形態】
本発明のスピーカー用エッジは、不織布から形成される。この不織布は、両表面部分に配された表面層と、当該表面層の間に配された中間層とを有する。表面層は超極細モノフィラメントから構成され、中間層は当該モノフィラメントと同一素材のマルチフィラメントから構成されている。
【００１１】
表面層および中間層は、マルチフィラメントからなる不織布を分割処理することにより、同時に形成される。より詳細には、不織布を構成するマルチフィラメントのうち両表面部分を構成するマルチフィラメントを任意の適切な方法で分割することにより、当該不織布の両表面部分に、分割されたモノフィラメントで構成された表面層が形成される。同時に、当該不織布の中央部分には、分割されずに残ったマルチフィラメントで構成された中間層が形成される。好ましくは、マルチフィラメントの分割は、柱状流処理により行われる。柱状流処理は、高圧シャワーを不織布表面に浴びせることにより行われる。
【００１２】
好ましくは、それぞれの表面層の厚みは、不織布の全体厚みの１５〜３０％である（ここで、不織布の代表的な厚みは０．７ｍｍである）。表面層の厚みが１５％未満である場合には、不織布を構成する繊維同士の絡まり合いが全体として少ないので、引張強度が不十分である場合が多い。表面層の厚みが３０％を超えると、不織布を構成する繊維が切断されてしまうので、引張強度が不十分である場合が多い。このような好ましい範囲の厚みで表面層が形成された場合、不織布の通気度は１３〜２８cc/cm2/secである。なお、表面層と中間層との境界は明確に規定されているわけではないことに留意されたい。
【００１３】
不織布を構成する繊維の種類は特に限定されず、任意の適切な繊維（例えば、アクリル系繊維、ポリエステル系繊維、ポリウレタン系繊維）が使用され得る。代表的には、アクリル系繊維が使用される。アクリル系繊維（特に、易分割性アクリル系繊維）は、マルチフィラメントからモノフィラメントへの分割が容易だからである。さらに、アクリル系繊維は繊維比重が小さく、かつ、耐候性および湿度に対する寸法安定性に優れているので、軽量でかつ耐候性および湿度に対する寸法安定性に優れたスピーカー用エッジが得られるからである。
【００１４】
表面層を構成するモノフィラメントの外径は、好ましくは０．６〜１．４μｍ、さらに好ましくは０．８〜１．２μｍである。中間層を構成するマルチフィラメントの外径は、好ましくは４０〜８０μｍ、さらに好ましくは５０〜７０μｍである。このような範囲の表面層および中間層を設けることにより、さらに優れた内部損失を有するスピーカー用エッジが得られるからである。
【００１５】
好ましくは、上記不織布には、熱可塑性樹脂が含浸されている。目的に応じて、任意の適切な熱可塑性樹脂が用いられ得る。熱可塑性樹脂を用いることにより、適切な賦形効果が得られるとともに、優れた内部損失を有するスピーカー用エッジが得られるからである。熱可塑性樹脂の代表例としては、ポリウレタン樹脂、ポリエステル樹脂が挙げられる。熱可塑性樹脂は、不織布１００重量部に対して、好ましくは５〜３０重量部、さらに好ましくは５〜１０重量部の割合で含浸されている。
【００１６】
好ましくは、上記不織布には、上記熱可塑性樹脂に加えて、撥水剤がさらに含浸されている。撥水剤を用いることにより、優れた防水性および湿度に対する寸法安定性を有するスピーカー用エッジが得られるからである。撥水剤の代表例としては、フッ素系樹脂、シリコーン系樹脂が挙げられる。撥水剤は、不織布１００重量部に対して、好ましくは１〜１０重量部、さらに好ましくは３〜５重量部の割合で含浸されている。
【００１７】
好ましくは、上記不織布は、上記表面層の外側にコーティング層をさらに有する。コーティング層は、いずれか１つの表面層の外側（すなわち、不織布の片面）に設けられてもよく、両方の表面層の外側（すなわち、不織布の両面）に設けられてもよい。コーティング層の厚みは、代表的には０．０２〜０．０５ｍｍである。コーティング層は、代表的には、合成ゴムラテックスまたは合成樹脂エマルジョンのようなコーティング組成物から形成されている。
【００１８】
合成ゴムラテックスの代表例としては、スチレン−ブタジエンゴム、アクリロニトリル−ブタジエンゴム、およびメタクリル酸メチル−ブタジエンゴムが挙げられる。これらは、単独でまたは２つ以上を組み合わせて用いられ得る。メタクリル酸メチル−ブタジエンゴムが好ましい。耐熱性および耐候性に優れるからである。合成樹脂エマルジョンの代表例としては、アクリル系樹脂、ポリウレタン系樹脂、ポリエステル樹脂、およびポリアミド系樹脂が挙げられる。ポリウレタン系樹脂が好ましい。接着性および弾力性に優れるからである。上記ゴムラテックスおよび上記エマルジョンはいずれも、単独でまたは２つ以上を組み合わせて用いられ得る。
【００１９】
好ましくは、コーティング組成物は、任意の適切な添加剤をさらに含有し得る。このような添加剤としては、架橋剤（例えば、メラミン樹脂、エポキシ樹脂）、架橋触媒（例えば、有機アミン塩系樹脂）、増粘剤（例えば、アンモニア水）、着色剤（例えば、染料、顔料）、老化防止剤、消泡剤が挙げられる。例えば、合成ゴムラテックスを用いる場合には、増粘剤により室温での粘度が４０００ｃｐｓとなるように調整するのが好ましい。適切な厚みを有するコーティング層が形成され得るからである。
【００２０】
次に、本発明のスピーカー用エッジの製造方法の好ましい一例について説明する。
【００２１】
まず、表面層と中間層とを有する不織布の少なくとも一方の表面に、任意の適切な方法でコーティング層を形成する。代表的には、コーティング層はコーティング組成物を塗布および乾燥することにより形成される。塗布および乾燥の条件は、目的に応じて適宜設定され得る。
【００２２】
次いで、コーティング層が形成された不織布を、任意の適切な方法で所定の形状（例えば、ドーナツ状）に切断する。
【００２３】
さらに、切断された不織布を振動板の所定の位置に重ね合わせ、かつ、所定の形状を有する金型を用いて熱プレスを行う。熱プレスの条件（例えば、温度、プレス圧力、プレス時間、金型クリアランス）は、目的に応じて任意の適切な条件が採用され得る。熱プレスを行うことにより、エッジが成形される。同時に、コーティング層がホットメルト接着剤として機能し、当該エッジと振動板とが貼りつけられる。本発明の方法は、任意の適切な形状のエッジ（例えば、アッパーロールエッジ、ダウンロールエッジ、コルゲーションエッジ、ギャザードエッジ、ラジアルエッジ）に適用され得る。
【００２４】
本発明のスピーカー用エッジは、任意の適切なスピーカーに適用され得、特に、車載用スピーカーに好適に適用され得る。
【００２５】
以下、本発明の作用について説明する。
本発明によれば、両表面部分に配された表面層と当該表面層の間に配された中間層とを有する不織布を用いてスピーカー用エッジを形成する。ここで、表面層はマルチフィラメントが分割されて形成されたモノフィラメントで構成され、中間層は分割されずに残ったマルチフィラメントで構成されている。このような不織布は、振動の際、表面層と中間層との境界付近で内部摩擦を生じやすいので、優れた内部損失を有するスピーカー用エッジが得られる。さらに、表面層は絡み合ったモノフィラメントで構成されているので、非常に緻密であり、その結果、優れた弾性率を有するエッジが得られる。
【００２６】
好ましい実施態様においては、上記マルチフィラメントおよびモノフィラメントは、アクリル系繊維である。アクリル系繊維は繊維比重が小さく、かつ、耐候性および湿度に対する寸法安定性に優れているので、軽量でかつ耐候性および湿度に対する寸法安定性に優れたスピーカー用エッジが得られる。
【００２７】
好ましい実施態様においては、不織布には熱可塑性樹脂が含浸されている。熱可塑性樹脂を含浸させることにより、適切な賦形効果が得られるとともに、優れた内部損失を有するスピーカー用エッジが得られる。好ましくは、不織布には、熱可塑性樹脂に加えて、撥水剤がさらに含浸されている。本発明においては、表面層が緻密であることと撥水剤との相乗効果により、非常に優れた防水性および湿度に対する寸法安定性を有するスピーカー用エッジが得られる。
【００２８】
好ましい別の実施態様においては、不織布は、上記表面層の外側にコーティング層をさらに有する。コーティング層を設けることにより、不織布における内部摩擦がさらに生じやすくなるので、さらに優れた内部損失を有するスピーカー用エッジが得られるからである。加えて、コーティング層は加熱により溶融するので、ホットメルトタイプ接着剤として機能する。その結果、エッジの成形と同時に当該エッジを振動板に貼り付けることが可能となり、製造工程が簡略化され、かつ、接着剤の塗布ムラによるエッジの剥がれが防止され得る。
【００２９】
【実施例】
以下、実施例により本発明を具体的に説明するが、本発明はこれら実施例には限定されない。なお、特に示さない限り、実施例中の部およびパーセントは重量基準である。
【００３０】
（実施例１）
易分割性アクリル系繊維を用いて湿式スパンレース法により不織布ウェブを形成した。このウェブの両表面部分に柱状流処理を施し、当該部分のアクリル繊維を細分割した（旭化成（株）製：SHALERIA）。当該柱状流処理は、ウェブの通気度が１３〜２８cc／cm2／secとなるよう行った。このようにして得られた不織布１００重量部に対して、ポリウレタン樹脂５重量部およびフッ素系樹脂３重量部を含浸させた。さらに、染色および揉み処理を行った。
【００３１】
次いで、この不織布を、所定形状を有するエッジ金型を用いて熱プレス成形し、エッジを得た。なお、成形条件は、以下のとおりであった：金型温度１６０〜１７０℃、プレス時間１０秒間、金型クリアランス０．５ｍｍ。
【００３２】
得られたエッジについて、密度、ヤング率、内部損失および吸水率を通常の方法で調べた。結果を、後述の実施例２および比較例１〜３の結果と共に、下記表１に示す。さらに、得られたエッジを用いた口径１３ｃｍのスピーカーについて、出力１W、軸上５０ｃｍで周波数特性を調べた。結果を図１に示す。
【００３３】
【表１】
0004288397.tif 000002
【００３４】
（実施例２）
ポリウレタン樹脂を１０重量部用いたこと以外は実施例１と同様にしてエッジを作製した。得られたエッジを実施例１と同様の評価に供した。結果を上記表１に示す。さらに、実施例１と同様にして周波数特性を調べた。結果を図２に示す。
【００３５】
（比較例１）
スパンボンド法により構成されたポリウレタン繊維からなる不織布（鐘紡（株）製：エスパンシオーネ）にポリウレタン系エラストマーフィルムをラミネートして基材を得た。得られた基材を、所定形状を有するエッジ金型を用いて熱プレス成形し、エッジを得た。なお、成形条件は、以下のとおりであった：金型温度１１０〜１２０℃、プレス時間１５秒間、金型クリアランス０．５ｍｍ。
得られたエッジを実施例１と同様の評価に供した。結果を上記表１に示す。
【００３６】
（比較例２）
超極細ポリエステル系繊維からなる不織布（東レ（株）製：エクセーヌ）を、所定形状を有するエッジ金型を用いて熱プレス成形し、エッジを得た。なお、成形条件は、以下のとおりであった：金型温度１６０〜１７０℃、プレス時間１０秒間、金型クリアランス０．５ｍｍ。
得られたエッジを実施例１と同様の評価に供した。結果を上記表１に示す。さらに、実施例１と同様にして周波数特性を調べた。結果を図３に示す。
【００３７】
（比較例３）
超極細ポリアミド系繊維からなる不織布（鐘紡（株）製：ベルエース）を用いたこと以外は比較例２と同様にしてエッジを得た。得られたエッジを実施例１と同様の評価に供した。結果を上記表１に示す。
【００３８】
（実施例３）
易分割性アクリル系繊維を用いて湿式スパンレース法により不織布ウェブを形成した。このウェブの両表面部分に柱状流処理を施し、当該部分のアクリル繊維を細分割した（旭化成（株）製：SHALERIA）。当該柱状流処理は、ウェブの通気度が１３〜２８cc／cm2／secとなるよう行った。
【００３９】
次いで、柱状流処理された不織布の表面に、下記処方の合成ゴムラテックスを処理速度２０m/min、乾燥温度１２０℃、塗布量２０〜４０ｇ/ｍ2でコーティングした（この条件で形成されたコーティング層の厚みは０．０２〜０．０４ｍｍであった）：
カルボキシル基変成MBR                              １００（部）
（大日本インキ化学工業（株）製、LACSTER DM401）
架橋剤（同社製、ベッカミンPM-N）                        ５
架橋触媒（同社製、キャタリスト376）                      ０．５
カーボン染料                                              ２
老化防止剤                                                １
消泡剤                                                    ０．０２
増粘剤                                                    １
【００４０】
次いで、この不織布をドーナツ状に切断し、コーン形状を有する振動板の外周部に重ね合わせて熱プレスを行うことにより、エッジを成形すると同時にエッジと振動板とを貼り合わせた。熱プレスの条件は、以下のとおりであった：金型温度１６０〜１７０℃、プレス時間１０秒間、金型クリアランス０．５ｍｍ。
【００４１】
得られたエッジについて、密度、ヤング率、内部損失および吸水率を通常の方法で調べた。結果を、後述の実施例４および比較例４の結果と共に、下記表２に示す。さらに、得られたエッジを用いた口径１３ｃｍのスピーカーについて、出力１W、軸上５０ｃｍで周波数特性を調べた。結果を図４に示す。
【００４２】
【表２】
0004288397.tif 000003
【００４３】
（実施例４）
下記処方の合成樹脂エマルジョンを用いたこと以外は実施例３と同様にして不織布をコーティングした：
アクリルエマルジョン                                  １００（部）
（大日本インキ化学工業（株）製、VONCOAT R-510）
架橋剤（同社製、ベッカミンPM-N）                        ５
架橋触媒（同社製、キャタリスト376）                      ０．５
カーボン染料                                              ２
老化防止剤                                                １
消泡剤                                                    ０．０２
増粘剤                                                    １
【００４４】
次いで、実施例３と同様にして、コーティングされた不織布からエッジを成形すると同時に当該エッジと振動板とを貼り合わせた。得られたエッジを実施例３と同様の評価に供した。結果を上記表２に示す。
【００４５】
（比較例４）
綿織布１００部に対してフェノール樹脂（熱硬化性樹脂）を１０部含浸した。実施例３と同様にして、この含浸織布をコーティングした。
【００４６】
次いで、実施例３と同様にして、この織布をドーナツ状に切断し、コーン形状を有する振動板の外周部に重ね合わせて熱プレスを行うことにより、エッジを成形すると同時にエッジと振動板とを貼り合わせた。熱プレスの条件は、以下のとおりであった：金型温度１８０〜２００℃、プレス時間１０秒間。
得られたエッジを実施例３と同様の評価に供した。結果を上記表２に示す。また、実施例３と同様にして周波数特性を調べた。結果を図５に示す。
【００４７】
表１および表２から明らかなように、本発明の実施例のエッジは、優れたヤング率および内部損失を併せて有する。その結果、図１および図２と図３、ならびに、図４と図５とを比較すると明らかなように、中高域におけるピークディップおよび歪み感が抑制される。さらに、大振幅時における音の乱れが生じにくく、優れたＳ／Ｎ感を有するクリアな音質が得られる。さらに、ヤング率が高いことに起因して、本発明のエッジは、連続的な高負荷試験をクリアし得る優れた耐久性を有する。
また、表１および表２から明らかなように、本発明のエッジは、比較例のエッジに比べて格段に低密度（すなわち、軽量）である。さらに、本発明のエッジは防水性にも優れているので、例えば車載用途のような過酷な条件下でも十分な実用性を有する。
【００４８】
【発明の効果】
本発明によれば、同一材料の繊維から形成された層構造を有する不織布を用いることにより、優れた内部損失、耐候性、防水性および湿度に対する寸法安定性を有し、軽量であり、かつ、振動板から剥がれにくいスピーカー用エッジが得られる。
【図面の簡単な説明】
【図１】実施例１のエッジを用いたスピーカーについての周波数特性を示すグラフである。
【図２】実施例２のエッジを用いたスピーカーについての周波数特性を示すグラフである。
【図３】比較例２のエッジを用いたスピーカーについての周波数特性を示すグラフである。
【図４】実施例３のエッジを用いたスピーカーについての周波数特性を示すグラフである。
【図５】比較例４のエッジを用いたスピーカーについての周波数特性を示すグラフである。
【図１】
0004288397.tif 000004
【図２】
0004288397.tif 000005
【図３】
0004288397.tif 000006
【図４】
0004288397.tif 000007
【図５】
0004288397.tif 000008